본 발명은, 장식용 아트워크가 구비된 레토르트 포장을 위한 포장 재료에 관한 것으로, 이 포장 재료(31)는 페이퍼 층(32) 및 외부의 열-저항성 플라스틱 코팅(33 및 34)을 갖는다. 페이퍼 층(32)의 인쇄 능력을 개선하기 위해서, 인쇄를 의도하는 페이퍼의 표면은 안료, 접착제 또는 바인더 및 코팅(35)의 유동학적 성질을 조절하는 능력을 갖는 물질의 성분으로 코팅된다.
주어진 문장을 읽고 간략하게 요약해주세요.

문장: 
[ 발명의 명칭 ]
레토르트 포장용 포장 재료를 생산하기 위한 방법A method of producing a packaging material for a retortable package
[ 기술분야 ]
본 발명은, 충진 및 밀봉 후, 유통 기한(shelf-life)을 연장하기 위해서, 높은 상대 습도의 대기의 증가하는 온도에서, 열처리에 종속되는 것이 의도되는 타입의 포장을 위한 장식용 아트워크가 구비된 포장 재료를 생산하는 방법에 관한 것으로, 이 방법은, 안료 및 접착제의 인쇄 가능한 코팅을 하나의 표면에 갖는 페이퍼의 웹을 제공하는 단계와, 인쇄 잉크의 선택적인 장식용 아트워크를 인쇄 가능한 코팅에 제공하는 단계와, 웹의 양쪽 측면 상에서, 플라스틱의 외부의 열-저항성 코팅으로 장식용 아트워크가 구비된 웹을 코팅하는 단계를 포함한다. 또한, 본 발명은, 충진 및 밀봉 후, 유통 기한을 연장하기 위해서, 높은 상대 습도의 대기의 증가하는 온도에서, 열처리가 시행되는 것이 의도되는 타입의 포장을 위한 포장 재료에 관한 것으로, 이 포장 재료는, 안료 및 접착제의 인쇄 가능한 코팅을 하나의 표면에 갖는 페이퍼의 층과, 인쇄 가능한 코팅 상에 적용된 인쇄 잉크의 장식용의 아트워크만 아니라 인쇄 잉크의 상기 장식용 아트워크의 위치에 맞춰서 주름 선의 반복 패턴을 포함한다.  더욱이, 본 발명은, 충진 및 밀봉 후, 유통 기한을 연장하기 위해서, 높은 상대 습도의 대기의 증가하는 온도에서, 열처리가 시행되는 것이 의도되는 타입의 포장을, 포장 재료의 접힘 성형 및 열 밀봉으로 생산한 포장에 관한 것이다. 
[ 배경기술 ]
포장 기술은, 음식을 포장하고 운송하기 위한 단일-사용의 일회용 성질의 포장을 만들기 위해 사용된다.  이들 단일-사용의 일회용 포장의 하나의 매우 큰 그룹은, 플라스틱의 페이퍼보드 및 외부 방수 코팅(liquid-tight coatings)의 층을 포함하여 구성되는 포장 재료로부터 생산된다.  가스, 특히 산소 가스에 대한 포장 재료의 월등한 타이트니스(tightness: 또는 밀봉) 성질을 부여하기 위해서, 포장 재료는 이러한 타이트니스 성질을 갖는 재료의 적어도 하나의 추가적인 층, 정상적으로는 알루미늄 포일(Alifoil)로 보충된다.  종래 기술의 포장 재료로부터, 포장들은 포장(packing) 및 충진 기계를 사용해서 생산될 수 있는데, 웹 또는 포장 재료의 사전 조립된 블랭크(blank)로부터 충진 및 밀봉 완료된 포장들 모두를 형성한다.예를 들어, 웹으로부터, 기계적으로 강하고 방수인 밀봉 조인트("오버랩 조인트(overlap joint)")에서, 웹의 양쪽 길이방향 에지가 서로를 향해 접히고 서로 합쳐짐으로써, 먼저 웹이 튜브로 재성형된다.  이 튜브는 선택적인 음식으로 충진되고, 튜브의 충진 레벨 아래에서 튜브의 길이방향 축을 가로질러 튜브의 횡단 밀봉을 반복함으로써, 쿠션-형상의 포장으로 분할된다.  이 밀봉 유닛은, 횡방향 밀봉 존 내의 절개(incision)에 의해 서로 분리되고, 추가적인 접힘 성형 및 열 밀봉 오퍼레이션에 의해, 정상적으로는 직육면체인 요구되는 기하학적인 외부 구성이 주어진다.  상응해서, 포장은 포장 재료의 평판-접힘 튜브형상 블랭크로부터 생산된다.  평판-접힘 블랭크는, 일 단부(예를 들어, 바닥 단부)가 포장 카턴(carton)의 연속적인 접힘 가능한 바닥 패널의 접힘 성형 및 열 밀봉에 의해 밀봉되는 개방 포장 카턴으로 일으켜 세워진다.  따라서, 바닥이 제공된 포장 카턴은, 선택적인 음식으로 충진되고, 그 후 포장 카턴의 개방 단부(이 예에서는 상 단부)가 포장 카턴의 대응하는 접힘 가능한 상부 패널의 접힘 성형 및 열 밀봉에 의해 밀봉된다. 오늘날 시장에서는, 액체로부터 고체 및 반고체의 음식에 이르는 거의 대처할 수 없이 많은 다양한 음식에 대한 거의 동등하게 대처할 수 없이 많은 다양한 포장의 변형 예들의, 이러한 단일-사용의 일회용 성질의 포장이 발생하고 있다. 하나의 큰 그룹의 상업적인 단일-사용의 일회용 포장은, 소위 무균 포장(aseptic package)을 포함하는데, 이는 무균 상태 하에서 사전에 살균된 음식을 포장한다.  무균 포장은, 음식이 악화되거나 파괴되지 않고, 주변 온도에서 몇 달 또는 더 길게 포장 내에서 저장될 수 있게 하는 특징을 갖는다.  다른 그룹의 종래 기술의 단일-사용의 일회용 포장은, "유통 기한(best before date)" 전에 악화되어나 파괴되지 않도록 하기 위해서, 포장 내에서의 전체 저장 시간을 통해서 음식이 냉장(대략적으로, 최대 +8℃)으로 유지되어야 하는 포장을 포함한다. 또 다른 그룹의 이러한 단일-사용의 일회용 포장은, 소위 레토르트 포장을 포함하는데, 음식으로 충진되고, 밀봉 후, 유통 기한을 연장하기 위해서, 높은 상대 습도의 대기의 증가하는 온도에서, 열처리가 시행되는 것이 의도된다.  무균 포장(aseptic package)과 같이 레토르트 포장은 "유통 기한" 전에 음식이 악화되거나 파괴되지 않고, 주변 온도에서 몇 달 또는 더 길게 포장된 음식을 저장할 수 있는 능력을 갖는다. 도입부의 방식으로 기술된 이 타입의 포장 재료는, 페이퍼의 웹이 매가진 릴로부터 풀리는 공지된 방법으로 생산된다.  웹은 인쇄 스테이션으로 인도되는데, 여기서 웹의 하나의 측면에 인쇄 잉크의 선택적인 장식용 아트워크가 제공되고, 동시에 장식용 아트워크의 위치에 맞춰서 대응하는 주름 선의 패턴이 제공된다. 일반적으로, 페이퍼는 페이퍼 표면의 인쇄 능력을 손상시키는 극단적으로 거칠고 균등하지 않은 표면 특성을 나타내고, 이에 의해 장식용 아트워크의 양호하고 균일한 품질을 보장하기 어려워지므로, 페이퍼 표면은 시작부터 인쇄 능력을 개선하는 매끄러운 코팅이 제공되는 것이 바람직하다.  이러한 인쇄 능력-개선 코팅의 예는 본 기술 분야의 당업자에게 널리 공지되어 있고, 일반적으로 안료 및 접착제의 조합으로 이루어진다.장식용 아트워크 및 주름 선이 구비된 웹은, 라미네이션 스테이션으로 더 인도되는데, 여기서 웹의 양쪽 측면에는, 압축에 의해서 플라스틱의 외부 방수 코팅이 제공된다.  종래 기술의 이러한 압출된 코팅의 전형적인 일례는 폴리에틸렌(polyethylene)이다. 포장 재료가, 주스, 와인 또는 쿡킹 오일과 같은, 특히 산소 가스-민감성 음식을 위한 포장에 대해서 의도되면, 웹은 산소 장벽 층으로 사용되는 층, 정상적으로는 알루미늄 포일을 더 구비하는데, 이는 웹의 페이퍼 층과 2개의 외부 방수 코팅 중 하나와의 사이에서 웹 내에 라미네이트된다. 라미네이트된 웹은 하나 이상의 기계적인 처리 스테이션으로 더 인도되는데, 여기서 웹은 적합한 디멘젼(dimensions)으로 절단되고, 웹이 최종의, 고객-적응된 이송 릴에 최종적으로 감기기 전에, 웹 상의 검출된 결함이 제거된다. 종래 기술의 방법에 있어서, 포장 재료는, 포장된 음식이 소비 순간("유통 기한" )까지 그 전체 저장 수명을 통해 냉장을 유지해야 하는 무균 포장 또는 포장 모두를 위해 생산된다.  한편, 소위 레토르트 포장을 위한 포장 재료를 생산하기 위한 이러한 수단에 의한 시도는 대부분 실패했다.  높은 상대 습도(증류기에서와 같은)의 대기의 증가하는 온도에서, 열처리에 종속되는 포장 재료의 포장과 연관해서 관찰된 하나의 심각한 단점은, 포장의 장식용 아트워크가 이들 상태 하에서 심각하게 손상되어, 포장의 외관이 보기 흉하고 매력적이지 못하게 되는 것이다.  포장 재료의 코팅을 수반하는 장식용 아트워크의 습도 및 열과 연관된 크랙 및 크랙의 포메이션이 주목될 뿐 아니라, 기계적인 견고함 및 안정성이 심각하게 악화되며, 포장은 헐렁하게 되어 다루기 어렵게 된다.  이들 문제들은, 유동 기한을 연장하기 위한 가열 처리 동안 레토르트 포장이 레토르트의 고압에 종속될 때 더 악화된다. 따라서, 종래 기술에서는 단순한 방법 및 단순한 수단으로 변경할 필요가 있는데, 이 방법은, 상기된 타입의 수반되는 문제점들 없이, 레토르트 포장을 위한 포장 재료를 생산하기 위해 채용될 수 있는 범위에 대해서, 도입부의 방법으로 기술된다.  하나의 특정한 요구는, 이들 플랜트에 대해서 너무 과도하며 비용이 드는 변형 없이, 레토르트 포장을 위한 포장 재료를 생산하기 위한 수립된 생산 플랜트에서 이미 존재하는 과잉 능력을 사용할 수 있는 것이다. 
[ 발명의 개요 ]

[ 해결하려는 과제 ]
본 발명의 하나의 목적은, 상기된 종래 기술에서의 요구를 충족시키는 것이다. 본 발명의 다른 목적은, 상기 도입부에서 기술된 타입의 방법으로 실현되는데, 충진 및 밀봉 후, 유통 기한을 연장하기 위해서, 높은 상대 습도의 대기의 증가하는 온도에서, 열처리에 종속되는 것이 의도되는 타입의 포장을 위한 잘 기능하는 포장 재료를 생산한다.  본 발명의 하나의 특정한 목적은, 상기 도입부에서 기술된 타입의 방법으로 실현되는데, 충진 및 밀봉 후, 유통 기한을 연장하기 위해서, 높은 상대 습도의 대기의 증가하는 온도 및 고압에서, 열처리에 종속되는 것이 의도되는 타입의 포장을 위한 잘 기능하는 포장 재료를 생산한다. 본 발명의 또 다른 목적은, 레토르트 포장을 위한 장식용 아트워크가 구비된 포장 재료로 실현되는데, 이 포장 재료는, 종래 기술의 포장 재료와 연관된 타입의 수반되는 문제점 및 단점 없이, 하나의 표면에 인쇄 잉크의 선택적인 장식용 아트워크만 아니라 플라스틱의 외부의, 열 밀봉 가능한 열-저항성 코팅이 인쇄된 안료의 인쇄 능력-개선 코팅을 갖는 페이퍼 또는 페이퍼보드의 층을 포함한다. 본 발명의 또 다른 목적은, 종래 기술에서 발생하는 타입의 수반하는 문제점들 없이, 높은 상대 습도의 대기의 증가하는 온도에서, 열처리에 종속될 수 있는, 본 발명에 따른 포장 재료의 접힘 성형 및 열 밀봉에 의해 생산된 포장으로 실현된다. 본 발명의 또 다른 목적은, 종래 기술에서 발생하는 타입의 수반하는 문제점들 없이, 높은 상대 습도의 대기의 증가하는 온도 및 고압에서, 열처리에 종속될 수 있는, 본 발명에 따른 포장 재료의 접힘 성형 및 열 밀봉에 의해 생산된 포장으로 실현된다. 
[ 과제의 해결 수단 ]
본 발명의 일 측면에 따르면, 충진 및 밀봉 후, 유통 기한을 연장하기 위해서, 높은 상대 습도의 대기에서, 증가하는 온도, 바람직하게는 고압에서, 열처리에 종속되는 것이 의도되는 타입의 포장을 위한 장식용 아트워크가 구비된 포장 재료를 생산하는 방법으로서, 상기 방법은, 안료 및 접착제 또는 바인더의 인쇄 가능한 코팅을 하나의 표면에 갖는 페이퍼의 웹을 제공하는 단계와, 인쇄 잉크의 선택적인 장식용 아트워크를 인쇄 가능한 코팅에 제공하는 단계와, 웹의 양쪽 측면 상에서, 플라스틱의 외부의 열-저항성 코팅으로 장식용 아트워크가 구비된 웹을 코팅하는 단계를 포함한다.  본 발명에 따른 방법은, 인쇄 가능한 코팅은 코팅의 유동학적 성질을 조절하는 능력을 갖는 물질("리이올로지 조절제(rheology modifier)")을 포함하는 것을 특징으로 한다.  따라서, 페이퍼 웹의 하나의 표면 상의 인쇄 가능한 코팅의 단순한 변형에 의해서, 상기된 포장의 그 밖의 그룹에 대한 대응하는 포장 재료에서와 같이, 동일한 방법 및 동일한 생산 장비를 사용해서 레토르트 포장을 위한 잘 기능하는 포장 재료를 생산하는 것이 가능하다는 것이 증명되었다.  즉, 본 발명에 따른 방법은, 단지 도입부에 기술된 종래 기술의 방법의 단순한 변형에 의해서, 이미 존재하는 공장 및 생산 플랜트의 과잉 능력의 효과적인 사용을 가능하게 한다. 본 발명에 따른 하나의 실시형태에 있어서는, 장식용 아트워크가 구비된 웹은, 공지된 방법으로 포장으로 재성형될 때, 포장 재료의 접힘 성형을 용이하게 하기 위해서 장식용 아트워크의 등록에 있어서 주름 선이 구비된다.본 발명에 따른 방법의 또 다른 실시형태에 따르면, 웹은, 가스, 특히 산소 가스에 대한 월등한 타이트니스(tightness: 또는 밀봉) 성질을 갖는 적어도 하나의 추가적인 재료 층이 보충된 장식용 아트워크 및 주름 선을 구비한다.  이러한 산소 가스-밀봉 재료의 예는, EVOH(ethylene vinyl alcohol copolymer) 또는 PA(polyamide)일 수 있지만, 바람직한 사용은, 페이퍼 또는 페이퍼보드의 층과 플라스틱의 2개의 외부의 코팅 중 하나 사이에서 웹에 라미네이트된 알루미늄 포일(Alifoil)로 만들어질 수 있다.  알루미늄 포일은, 포장 재료를 최종 포장으로 재성형하는 신속하고, 신뢰할 수 있으며, 효과적인 밀봉 기술인 유도 가열(induction heating)에 의해 포장 재료를 열 밀봉 가능하게 한다. 본 발명에 따른 하나의 바람직한 실시형태에 따르면, 인쇄가 의도된 페이퍼보드 웹의 표면은 인쇄 능력-개선 코팅 성분으로 코팅되는데, 이는: 스틸렌 부타디엔 라텍스(styrene butadiene latex), 메틸 메타크릴산염-부타디엔 라텍스(methyl methacrylate-butadiene latex), 폴리아크릴레이트 라텍스(polyacrylate latex), 스틸렌 아크릴레이트 라텍스(styrene acrylate latex), 폴리 초산 비닐(polyvinyl acetate), 폴리비닐 알코올(polyvinyl alcohol), 다당류, 탄수화물, 단백질 또는 이들의 선택적인 조합을 기본적으로 포함하는 그룹으로부터 선택되는 바인더와; 단백질, 다당류, CMC(carboxy methyl cellulose), HEC(hydroxy ethyl cellulose), ASE(alkali soluble acrylic polymer emulsion), HASE(hydrophobically modified alkali soluble acrylic polymer), PU(polyurethane), PVOH(polyvinyl alcohol) 및 탄수화물을 기본적으로 포함하는 그룹으로부터 선택되는 리이올로지 조절제와; 층상 실리케이트 광물, 하이트레타이즈드 마그네슘 실리케이트(hydratised magnesium silicate), 탄산칼슘, 이산화티탄 및 카올린을 기본적으로 포함하는 그룹으로부터 선택된 안료를 포함한다. 본 발명의 하나의 바람직한 실시형태에 따르면, 코팅 성분의 안료의 적어도 50%는 탄산칼슘으로 이루어지고, 동시에, 접착제 및 상기 리이올로지 조절제는 아크릴의 공중합체(acrylic copolymer)로 이루어진다. 본 발명의 또 다른 실시형태에 있어서, 인쇄 가능한 코팅으로서 사용되는 성분은, 성분의 중량으로 카운팅되는 10-20%의 양의 스틸렌 아크릴레이트의 공중합체의 접착제 또는 바인더; 80-90%의 양의 층상 규산염(실리케이트) 광물 점토 및 탄산칼슘의 안료; 및 0.1-1%의 양의 리이올로지 조절제를 포함한다. 본 발명의 다른 측면에 따르면, 레토르트 포장을 위한 포장 재료가 실현되는데, 이는 코팅만 아니라 플라스틱의 외부의 열-저항성 코팅에 적용된 인쇄 잉크의 장식용 아트워크를 갖는 안료 및 접착제의 인쇄 가능한 코팅을 하나의 표면에 갖는 페이퍼의 층을 포함한다.  포장 재료는, 인쇄 가능한 코팅은 코팅의 유동학적 성질을 조절하는 능력을 갖는 물질("리이올로지 조절제")을 포함하는 것을 특징으로 한다.  본 발명에 따르면, 음식으로 충진된 후, 밀봉된 본 발명에 따른 포장 재료로부터 생산된 포장이, 포장이 손상되거나 파괴되지 않고, 유통 기한을 연장하기 위해서 열처리에 잘 종속될 수 있는 것이 놀랍게도 관찰되었다.  특히, 본 발명에 따른 포장 재료의 접힘 성형 및 열 밀봉에 의해 생산된 포장이, 습도 및 열의 매우 심각한 작용 때문에 장식용 아트워크 또는 포장의 기계적인 견고함 및 디멘젼의 안정성을 악화시키지 않고, 고압 하에서 증가하는 온도 및 상대 습도에서 상기 열처리에 견디는 것이, 증명되었다.  열 처리된 포장의 시각적인 검사에 있어서, 장식용의 아트워크를 수반하는 포장 재료의 코팅에서의, 습기 또는 열-연관된 크랙 또는 크랙의 포메이션 모두는 관찰되지 않았고, 열 처리된 포장 내의 포장 및 포장 재료 모두는 극심한 열 처리 후 실질적으로 완전히 영향받지 않고 손상되지 않았다. 불필요한 오해를 회피하기 위해서, 본 발명에서 채용된 표현 "리이올로지 조절제"는, 장식용 아트워크가 구비된 포장 재료가 열 처리 동안 파괴되지 않도록 습기 및 열에 대한 충분한 저항성이 있는 범위로, 인쇄 가능한 코팅의 유동학적 성질을 조절할 수 있는 물질을 의미한다.  더욱이, 표현 "페이퍼"는 페이퍼보드와 같은 타입의 페이퍼 성질 및 유사한 단단하지만 접힘 가능한 페이퍼 품질을 포함하는 것을 의도한다. 본 발명에 따른 포장 재료의 바람직한 실시형태에 있어서, 인쇄 가능한 코팅 성분은, 스틸렌 부타디엔 라텍스(styrene butadiene latex), 메틸 메타크릴산염-부타디엔 라텍스(methyl methacrylate-butadiene latex), 폴리아크릴레이트 라텍스(polyacrylate latex), 스틸렌 아크릴레이트 라텍스(styrene acrylate latex), 폴리 초산 비닐(polyvinyl acetate), 폴리비닐 알코올(polyvinyl alcohol), 다당류, 탄수화물, 단백질 또는 이들의 선택적인 조합을 기본적으로 포함하는 그룹으로부터 선택되는 접착제와; 단백질, 다당류, CMC(carboxy methyl cellulose), HEC(hydroxy ethyl cellulose), ASE(alkali soluble acrylic polymer emulsion), HASE(hydrophobically modified alkali soluble acrylic polymer), PU(polyurethane), PVOH(polyvinyl alcohol) 및 탄수화물을 기본적으로 포함하는 그룹으로부터 선택되는 리이올로지 조절제와; 층상 실리케이트 광물, 하이트레타이즈드 마그네슘 실리케이트(hydratised magnesium silicate), 탄산칼슘, 이산화티탄 및 카올린을 기본적으로 포함하는 그룹으로부터 선택된 안료를 포함한다.본 발명에 따른 포장 재료의 하나의 실시형태에 있어서는, 인쇄 가능한 코팅의 안료의 적어도 50%는 탄산칼슘으로 이루어지고, 이에 추가해서 접착제 및 상기 리이올로지 조절제 모두는 아크릴의 공중합체(acrylic copolymer)를 포함한다. 특히, 본 발명에 따른 포장 재료의 인쇄 가능한 코팅은, 성분의 중량으로 카운팅되는 10-20%의 양의 스틸렌 아크릴레이트의 공중합체의 접착제 또는 바인더; 80-90%의 양의 층상 규산염(실리케이트) 광물 점토 및 탄산칼슘의 안료; 및 0.1-1%의 양의 리이올로지 조절제를 포함한다. 본 발명에 따른 포장 재료가 접힘 성형 및 열 밀봉에 의해 레토르트 포장으로 재성형될 때, 이 포장 재료는, 바람직하게는, 포장 재료의 장식용 아트워크에 위치를 맞추어서 주름 선의 패턴을 구비할 수 있다. 본 발명에 따른 포장 재료가, 특히 산소 가스-민감성 음식을 위한 레토르트 포장을 의도하면, 이 포장 재료는, 또 다른 바람직한 실시형태에 있어서, 산소 가스 장벽으로 사용되는 그리고 산소 가스에 대해 요구되는 타이트니스(tightness) 성질을 갖는 적어도 하나의 층을 구비할 수 있다.  이러한 타이트니스 성질을 갖는 재료의 예는, 예를 들어 EVOH(ethylene vinyl alcohol copolymer) 또는 PA(polyamide)와 같은 소위 장벽 중합체일 수 있다.  그런데, 바람직하게는, 이 층은 페이퍼 층과 플라스틱의 2개의 외부의 열-저항성 코팅 중 하나 사이에서 포장 재료에 라미네이트되는 알루미늄 포일(Alifoil)로 이루어진다.  또한, 알루미늄 포일은, 신속하고, 신뢰할 수 있으며, 효과적인 밀봉 기술인 유도 밀봉(induction sealing)에 의해 포장 재료를 열 밀봉 가능하게 한다.  본 발명에 따른 포장 재료의 외부의 열-저항성 코팅을 위해 채용될 수 있는 플라스틱의 실질적인 예는, HDPE(high density polyethylene), LLDPE(linear low density polyethylene), PP(polypropylene) 및 PET(polyester)일 수 있다.  
[ 발명의 효과 ]
본 발명의 또 다른 측면에 따르면, 본 발명에 따른 포장 재료의 접힘 성형 및 열 밀봉에 의해 레토르트 포장을 실현할 수 있다.
[ 도면의 간단한 설명 ]
본 발명은, 도면을 참조로 보다 상세히 설명된다.  첨부된 도면에 있어서:도 1a 내지 1c는 포장 재료를 생산하기 위한 그 자체로 공지된 방법을 개략적으로 나타낸 도면으로, 도 1a는 다양한 도입부의 기계적인 처리 오퍼레이션을 위한 방법의 제1부분을 나타내고, 도 1b는 라미네이션 오퍼레이션을 위한 방법의 제2부분을 나타내며, 도 1c는 추가의 기계적인 처리 오퍼레이션을 위한 방법의 제3 또는 최종 부분을 나타낸 도면;도 2는 본 발명의 제1실시형태에 따른 포장 재료의 단면을 개략적으로 나타낸 도면;도 3은 본 발명의 제2실시형태에 따른 포장 재료의 개략적인 단면을 나타낸 도면이다. 
[ 발명을 실시하기 위한 구체적인 내용 ]
따라서, 도 1a 내지 1c는 포장 재료를 생산하는 그 자체로 공지된 방법을 개략적으로 도시한다.  종래 기술의 방법은, 도시된 예에 있어서, 다양한 도입부의 기계적인 생산 처리를 위한 제1생산 라인(도 1a)과, 필요한 코팅 및 라미네이션 오퍼레이션(lamination operation)을 위한 제2생산 라인(도 1b)과, 추가의 기계적인 처리 오퍼레이션을 위한 제3 또는 최종 생산 라인(도 1c)을 포함하여 구성된다. 도 1a에 있어서 페이퍼의 웹(1:web)은 도면 좌측의 매가진 릴(2:magazine reel)로부터 풀린다.  웹(1)은 참조부호 3으로 표시된 제1처리 스테이션으로 인도되는데, 여기서 웹의 하나의 표면에, 예를 들어 플렉소 인쇄(flexography), 오프셋 인쇄(offset printing), 리소그래피(lithography) 등의 적합한 인쇄 기술에 의해, 인쇄 잉크의 선택적인 장식용 아트워크가 제공된다.  이러한 인쇄 기술은 본 기술 분야의 당업자에게 널리 공지되어 있으므로, 더 이상의 상세한 설명은 불필요하다.  동일한 처리 스테이션(3)에서 또는 이와 직접적으로 연관해서, 웹(1)에는 웹(1)의 장식용 아트워크의 등록에 있어서, 웹(1) 상에 적용되는 주름 선(crease line)의 패턴이 제공된다. 따라서, 이 처리 스테이션(3)으로부터, 장식용 아트워크 및 주름 선이 구비된 웹(1')은, 저장 릴(4:storage reel) 상의 감김 및 중간 저장을 위해 도 1a의 오른쪽으로 더 인도된다. 저장 릴(4)은, 도 1b에 도시된 바와 같이, 제2생산 라인으로 전달된다.  도면의 왼쪽에 대한 저장 릴(4)로부터, 장식용 아트워크 및 주름 선이 구비된 웹(1')은 풀리고 인도되며, 라미네이션 스테이션(9)에서, 회전 롤러(7 및 8) 사이의 닙(nip)에서 매가진 릴(5)로부터 풀린 알루미늄 포일(6)과 함께 수렴된다.  웹(1') 및 알루미늄 포일(6)은 닙을 통해 함께 인도되고, 이와 동시에, 접착제 또는 바인더(10:바인더)가 압출 장치(도시 생략)를 통해 이들 사이에 압출된다. 라미네이션 스테이션(9)으로부터, 라미네이트된 웹(1")은 굽힘 롤러(11)를 경유해서 코딩 스테이션(12)으로 인도되는데, 여기서 웹(1")은 2개의 롤러(13 및 14) 사이의 닙을 통해 인도되고, 이와 동시에 웹의 양쪽 측면은, 도시된 실시예에 있어서, 각각의 압출 장치(도시 생략)에 의해 웹 상에 압출된, 외부의 열-저항성 필름(15 및 16)으로 각각 코팅된다.  코팅 스테이션(12)으로부터, 이와 같이 라미네이트된 코딩된 웹(1''')은 저장 릴(18) 상에 추가로 감김 및 중간 저장을 위해 하나 이상의 굽힘 롤러(17)를 경유해서 인도된다. 저장 릴(18)은 도 1c에 나타낸 바와 같이 제3생산 라인으로 전달된다.  이 저장 릴(18)로부터, 웹(1''')은 풀리고 하나 이상의 추가적인 기계적인 처리 스테이션(개략적으로, 참조부호 19로 도시됨)으로 인도되는데, 여기서 웹(1''')은, 웹(1''')이 최종의 고객-적응된 매가진 릴(20)에 최종적으로 감기기 전에, 필요한 트리밍(trimming), 수리 및 미세 조정 오퍼레이션에 종속된다. 상기된 방법으로 잘-기능하고, 더-장식적인 포장 재료의 가능한 생산을 위해서, 인쇄가 의도되는 웹의 측면은, 본 발명에 따라서, 안료, 접착제 또는 바인더 및 코딩의 유동학적 성질(rheological properties)을 조절하는(modify) 능력을 갖는 물질("리이올로지 조절제(rheology modifier)")을 포함하는 인쇄 가능한 코팅이 구비된다. 본 발명에 따르면, 코딩의 유동학적 성질을 조절하는 능력을 갖는 이러한 물질은, 단백질, 다당류(polysaccharides), CMC(carboxy methyl cellulose), HEC(hydroxy ethyl cellulose), ASE(alkali soluble acrylic polymer emulsion), HASE(hydrophobically modified alkali soluble acrylic polymer), PU(polyurethane), PVOH(polyvinyl alcohol) 및 탄수화물을 기본적으로 포함하는 그룹으로부터 선택된다. 인쇄 가능한 코딩을 위해 사용 가능한 안료의 예는, 층상 실리케이트 광물(layered silicate mineral), 하이드레타이즈드 마그네슘 실리케이트(hydratised magnesium silicate), 탄산칼슘, 이산화티탄(titanium dioxide) 및 카올린(kaolin)을 기본적으로 포함하는 그룹으로부터 선택될 수 있고, 동일한 코딩을 위한 사용 가능한 접착제 또는 바인더의 예는, 스틸렌 부타디엔 라텍스(styrene butadiene latex), 메틸 메타크릴산염-부타디엔 라텍스(methyl methacrylate-butadiene latex), 폴리아크릴레이트 라텍스(polyacrylate latex), 스틸렌 아크릴레이트 라텍스(styrene acrylate latex), 폴리 초산 비닐(polyvinyl acetate), 폴리비닐 알코올(polyvinyl alcohol), 다당류, 탄수화물, 단백질 또는 이들의 선택적인 조합을 기본적으로 포함하는 그룹으로부터 선택될 수 있다.   하나의 특정 실시형태에 따르면, 인쇄 가능한 코딩은 10-20%의 양의 스틸렌 아크릴레이트의 공중합체의 접착제 또는 바인더; 80-90%의 양의 층상 실리케이트 광물 점토 및 탄산칼슘의 안료; 및 0.1-1%의 양의 리이올로지 조절제를 포함할 수 있는데, 이들 모두의 중량 퍼센트 비율(percentage weight proportions)은 성분의 전체 중량에 기반한다. 도 2는 본 발명의 일실시형태에 따른 레토르트 포장 재료(retortable packaging material)의 개략적인 단면도이다.  이 포장 재료는 일반적으로 참조부호 21로 주어지는데, 단단(rigid)하지만 접힘 가능한 페이퍼의 코어 층(22)만 아니라, 코어 층(22)의 양쪽 측면 상에, 외부의 열-저항성 층 또는 코딩(23 및 24)을 각각 갖는다. 종래 기술 및 종래 기술의 장비를 사용하는 단순한 방법으로, 인쇄 잉크의 선택적인 장식용 아트워크가 인쇄될 수 있도록, 포장 재료(21)를 인쇄 가능하게 하기 위해서, 본 발명에 따른 포장 재료(21)에 인쇄를 의도하는 코어 층(22)의 측면은, 안료, 접착제 또는 바인더 및 코팅의 유동학적 성질을 조절하는 능력을 갖는 물질("리이올로지 조절제")의 인쇄 가능한 코팅(25)을 수반한다. 코어 층(22)의 인쇄 가능한 층(25) 상에 인쇄된 인쇄 잉크의 장식용 아트워크(26)를 은폐하지 않기 위해서, 포장 재료(24)의 외부의 열-저항성 층 또는 코팅(24)은 투명하게 되므로, 아래에 있는 장식용 아트워크(26)는 명확하게 볼 수 있게 되고, 포장 재료(21)의 장식용의 측면으로부터의 외관 검사(visual inspection)가 분명해진다. 열-저항성 투명 코딩(24)을 위한 사용 가능한 재료는, HDPE(high density polyethylene), LLDPE(linear low density polyethylene), PP(polypropylene) 및 PET(polyester)를 기본적으로 포함하는 그룹으로부터 선택될 수 있다. 상응해서, 포장 재료(21)의 다른 측면 상의 열-저항성 외부 코팅(23)을 위해 사용 가능한 재료도, HDPE(high density polyethylene), LLDPE(linear low density polyethylene), PP(polypropylene) 및 PET(polyester)를 기본적으로 포함하는 그룹으로부터 선택될 수 있다. 코팅의 유동학적 성질을 조절하는 능력을 갖는 이러한 물질은, 본 발명에 따라서, 단백질, 다당류, CMC(carboxy methyl cellulose), HEC(hydroxy ethyl cellulose), ASE(alkali soluble acrylic polymer emulsion), HASE(hydrophobically modified alkali soluble acrylic polymer), PU(polyurethane), PVOH(polyvinyl alcohol) 및 탄수화물을 기본적으로 포함하는 그룹으로부터 선택된다. 인쇄 가능한 코딩(25)을 위해 사용 가능한 안료는, 층상 규산염(실리케이트) 광물, 하이트레타이즈드 마그네슘 실리케이트(hydratised magnesium silicate), 탄산칼슘, 이산화티탄(titanium dioxide) 및 카올린을 기본적으로 포함하는 그룹으로부터 선택될 수 있고, 동일한 코팅을 위한 사용 가능한 접착제 또는 바인더는, 스틸렌 부타디엔 라텍스, 메틸 메타크릴산염-부타디엔 라텍스, 폴리아크릴레이트 라텍스, 스틸렌 아크릴레이트 라텍스, 폴리 초산 비닐, 폴리비닐 알코올, 다당류, 탄수화물, 단백질 또는 이들의 선택적인 조합을 기본적으로 포함하는 그룹으로부터 선택될 수 있다.   하나의 특정 실시형태에 있어서, 인쇄 가능한 코팅은, 10-20%의 양의 스틸렌 아크릴레이트의 공중합체의 접착제 또는 바인더; 80-90%의 양의 층상 실리케이트 광물 점토 및 탄산칼슘의 안료; 및 0.1-1%의 양의 리이올로지 조절제를 포함할 수 있는데, 이들 모두의 중량 퍼센트 비율(percentage weight proportions)은 성분의 전체 중량에 기반한다. 도 3은 본 발명의 제2실시형태에 따른, 레토르트 포장 재료의 개략적인 단면도이다.  포장 재료는, 일반적인 참조부호 31로 표시되는데, 페이퍼 또는 페이퍼보드의 단단하지만 접힘 가능한 코어 층(32)만 아니라 이 코어 층(32)의 양쪽 측면 상에 외부의 열-저항성 층을 각각 갖는다.   종래 기술 및 종래 기술의 장비를 사용하는 단순한 방법으로, 인쇄 잉크의 선택적인 장식용 아트워크가 인쇄될 수 있도록, 포장 재료(31)를 인쇄 가능하게 하기 위해서, 본 발명에 따른 포장 재료(31)에서의 인쇄를 의도하는 코어 층(22)의 측면은 안료, 접착제 또는 바인더 및 코팅의 유동학적 성질을 조절하는 능력을 갖는 물질("리이올로지 조절제")의 인쇄 가능한 코팅(35)을 갖는다. 코어 층(32)의 인쇄 가능한 층(35) 상에 인쇄된 인쇄 잉크의 장식용 아트워크(36)를 은폐하지 않기 위해서, 포장 재료(31)의 외부의 열-저항성 층 또는 코팅(34)은 투명하게 되므로, 아래에 있는 장식용 아트워크(36)는 명확하게 볼 수 있게 되고, 포장 재료(31)의 장식용의 측면으로부터의 외관 검사(visual inspection)가 분명해진다. 열-저항성 투명 코팅(34)을 위한 사용 가능한 재료는, HDPE(high density polyethylene), LLDPE(linear low density polyethylene), PP(polypropylene) 및 PET(polyester)를 기본적으로 포함하는 그룹으로부터 선택될 수 있다. 상응해서, 포장 재료(31)의 다른 측면 상의 열-저항성 외부 코팅(33)을 위해 사용 가능한 재료도, HDPE(high density polyethylene), LLDPE(linear low density polyethylene), PP(polypropylene) 및 PET(polyester)를 기본적으로 포함하는 그룹으로부터 선택될 수 있다. 코팅의 유동학적 성질을 조절하는 능력을 갖는 이러한 물질 중 하나는, 본 발명에 따라서, 단백질, 다당류, CMC(carboxy methyl cellulose), HEC(hydroxy ethyl cellulose), ASE(alkali soluble acrylic polymer emulsion), HASE(hydrophobically modified alkali soluble acrylic polymer), PU(polyurethane), PVOH(polyvinyl alcohol) 및 탄수화물을 기본적으로 포함하는 그룹으로부터 선택된다. 인쇄 가능한 코팅(35)을 위해 사용 가능한 안료의 예는, 층상 규산염(실리케이트) 광물, 하이트레타이즈드 마그네슘 실리케이트(hydratised magnesium silicate), 탄산칼슘, 이산화티탄(titanium dioxide) 및 카올린을 기본적으로 포함하는 그룹으로부터 선택될 수 있고, 동일한 코팅을 위한 사용 가능한 접착제 또는 바인더는, 스틸렌 부타디엔 라텍스, 메틸 메타크릴산염-부타디엔 라텍스, 폴리아크릴레이트 라텍스, 스틸렌 아크릴레이트 라텍스, 폴리 초산 비닐, 폴리비닐 알코올, 다당류, 탄수화물, 단백질 또는 이들의 선택적인 조합을 기본적으로 포함하는 그룹으로부터 선택될 수 있다.   하나의 특정 실시형태에 있어서, 인쇄 가능한 코팅은, 10-20%의 양의 스틸렌 아크릴레이트의 공중합체의 접착제 또는 바인더; 80-90%의 양의 층상 규산염(실리케이트) 광물 점토 및 탄산칼슘의 안료; 및 0.1-1%의 양의 리이올로지 조절제를 포함할 수 있는데, 이들 모두의 중량 퍼센트 비율(percentage weight proportions)은 성분의 전체 중량에 기반한다. 도 3의 제2실시형태에 따른 포장 재료(31)는 도 2에 따른 포장 재료와 구별되는데, 코어 층(32)의 인쇄 가능한 코팅층(35)으로부터 이격된 페이스에 대한 코어 층(32)의 측면 상에서 가스 장벽으로서 사용되는 층(37)을 갖는다.  한 측면 상에서, 가스 장벽 층(37)은 접착제 또는 바인더의 개재하는 층(38) 상에 접착되고, 다른 측면 상에서 접착제 또는 바인더의 유사한 개재하는 층(39)의 개재에 의해 열-저항성 외부 코팅(33)에 대해서 접착된다. 층(37)은, 예를 들어 EVOH(ethylene vinyl alcohol copolymer) 또는 PA(polyamide)와 같은, 그 자체로 공지된 타입의 장벽 중합체일 수 있다.  그런데, 바람직하게는, 이 층(37)은 알루미늄 포일(Alifoil)로 이루어지는데, 이는, 접힘 성형 및 열 밀봉에 의해 포장 재료를 레토르트 포장으로 재성형하는 신속하고, 신뢰할 수 있으며, 효과적인 밀봉 기술인 유도 밀봉(induction sealing)에 의해 포장 재료를 열 밀봉 가능하게 한다.  본 발명에 따른 포장 재료로부터, 포장들은 포장(packing) 및 충진 기계를 사용해서 생산될 수 있는데, 웹 또는 포장 재료의 사전 조립된 블랭크(blank)로부터 충진 및 밀봉 완료된 포장 모두를 형성한다. 예를 들어, 웹으로부터, 기계적으로 강한 밀봉 조인트("오버랩 조인트(overlap joint)")에서, 웹의 양쪽 길이방향 에지가 서로를 향해 접히고 서로 합쳐짐으로써, 먼저 웹이 튜브로 재성형된다.  이 튜브는 선택적인 음식으로 충진되고, 튜브의 충진 레벨 아래에서 길이방향을 가로질러 튜브의 횡단 밀봉을 반복함으로써, 쿠션-형상의 포장으로 분할된다.  이 밀봉 유닛은, 횡방향 밀봉 존 내의 절개(incision)에 의해 서로 분리되고, 추가적인 접힘 성형 및 열 밀봉 오퍼레이션에 의해, 정상적으로는 직육면체인 요구되는 기하학적인 외부 구성이 주어진다.  상응해서, 포장은 포장 재료의 평판-접힘 튜브형상 블랭크로부터 생산된다.  평판-접힘 블랭크는, 일 단부(예를 들어, 바닥 단부)가 포장 카턴(carton)의 접힘 가능한 바닥 패널의 접힘 성형 및 열 밀봉에 의해 밀봉되는 개방 포장 카턴으로 일으켜 세워진다.  바닥이 제공된 포장 카턴은, 선택적인 음식으로 충진되고, 그 후 포장 카턴의 개방 단부(이 예에서는 상 단부)가 포장 카턴의 대응하는 접힘 가능한 상부 패널의 접힘 성형 및 열 밀봉에 의해 밀봉된다. 본 발명에 따른 포장 재료는 포장 재료의 접힘 성형 및 열 밀봉에 의한 레토르트 포장을 의도한다.  특히, 이 포장 재료는 야채, 페이스트(pastes), 스프, 물고기, 스프 등과 같은 음식을 위한 상기된 포장을 의도한다.  또한, 개 및 고양이의 음식도 이러한 레토르트 포장으로 포장 및 저장되는 것이 의도된다. 다양한 변형이 첨부된 청구항의 정신 및 범위를 벗어나지 않고 가능한 것으로 여겨진다.  
[ 부호의 설명 ]
31 - 포장 재료,32 - 페이퍼 층33, 34 - 외부의 열-저항성 플라스틱 코팅.